(57)【特許請求の範囲】
【請求項１】
オレフィンエポキシド化反応用触媒を形成する方法であって、
ａ）固体シリカ担体を取得する段階、
ｂ）固体シリカ担体を、下記化学式のシリコンアルコキシドと反応させる段階：
ＳｉＸＹ；
前記式において：
それぞれのＸは独立にハライド、アルコキシレート（Ｃ≦１２）、アルケニルオキシレート（Ｃ≦１２）、アルキニルオキシレート（Ｃ≦１２）、アリールオキシレート（Ｃ≦１２）、ヘテロアリールオキシレート（Ｃ≦１２）、アルアルキルオキシレート（Ｃ≦１２）、アルアルケニルオキシレート（Ｃ≦１２）、ヘテロシクロアルキルオキシレート（Ｃ≦１２）、アシルオキシレート（Ｃ≦１２）、または、実効負電荷を有するこれらの基のうちのいずれか一つの置換されたバージョンであり、かつ、少なくとも１つのＸはハライドではなく；
ＹはＳｉの酸化状態と同じである；及び
ｃ）チタン供給源からのチタンをシリコンアルコキシドと反応した固体シリカ担体上に、不活性気体を含む環境で沈着させた後、酸素を含む環境で沈着させて、触媒を形成する段階を含む方法。
【請求項２】
前記固体シリカ担体は、平均粒子の大きさが０．７ｍｍ〜３．０ｍｍである、請求項１に記載の方法。
【請求項３】
前記固体シリカ担体は、表面積が３００〜１１００ｍ２／ｇである、請求項１に記載の方法。
【請求項４】
前記固体シリカ担体は、気孔容積が０．５〜３．０ｍＬ／ｇである、請求項１に記載の方法。
【請求項５】
シリコンオキサイドは、下記化学式を有する請求項１に記載の方法：
ＳｉＸ４；
前記式において：
Ｘは、それぞれ独立にハライド、アルコキシレート（Ｃ≦１２）、アルアルコキシレート（Ｃ≦１２）、アリールオキシレート（Ｃ≦１２）または負電荷を有するこれらの基のうちのいずれか一つのバージョンであり、かつ、少なくとも１つのＸはハライドではない。
【請求項６】
Ｘはメトキシレート、エトキシレート、イソプロポキシレート及びｔｅｒｔ−ブトキシレートからなる群より選択される請求項５に記載の方法。
【請求項７】
チタン供給源は、チタントリハライド、チタンテトラハライド及びチタンテトラアルコキシレートからなる群より選択される請求項１に記載の方法。
【請求項８】
チタン供給源から沈着されたチタンは、触媒の０．１〜１０重量％を構成する、請求項１に記載の方法。
【請求項９】
前記方法は、さらに触媒を２５０〜１０００℃の温度で加熱することを含む、請求項１に記載の方法。
【請求項１０】
触媒は０．５〜１２時間の間加熱される、請求項９に記載の方法。
【請求項１１】
不活性気体は窒素である、請求項１に記載の方法。
【請求項１２】
オレフィンエポキシド化を引き起こし、エポキシドを生産するのに十分な条件下で、請求項１に記載の方法により製造される触媒を反応混合物中のアルケン（Ｃ≦２０）またはアルアルケン（Ｃ≦２０）及びペルオキシドと接触させる段階を含むエポキシドの生産方法。
【請求項１３】
アルケン（Ｃ≦２０）がプロピレンである、請求項１２に記載の方法。
【請求項１４】
反応混合物を５０〜２５０℃の温度で加熱することをさらに含む、請求項１２に記載の方法。
【請求項１５】
ペルオキシドはｔｅｒｔ−ブチルヒドロペルオキシド、エチルベンジルヒドロペルオキシド及びジクミルヒドロペルオキシドからなる群から選択される、請求項１２に記載の方法。
【請求項１６】
エポキシド化は１：２〜１：１５のペルオキシド対アルケン（Ｃ≦２０）のモル比を含む、請求項１２に記載の方法。
【請求項１７】
メタノール、エタノール、イソプロパノール及びｔｅｒｔ−ブタノールからなる群より選択される溶媒を反応混合物に添加する段階をさらに含む、請求項１２に記載の方法。
【発明の詳細な説明】
【技術分野】
【０００１】
本出願は、２０１５年２月１７日出願の米国仮出願６２／１１７，１５０号に対する優先権の利益を主張しながら、特許協力条約に基づいて出願され、その全文は、本願に参考として含まれる。
【０００２】
一部の態様では、本発明は、エポキシド化化学及びその触媒に関する。本発明は、アルケンまたはアルアルケンのエポキシド化で使用するための新しいチタンシリカ触媒及び前記触媒の製造方法に関する。
【０００３】
チタンシリカ触媒は、アルケンからエポキシド化生成物の生産のために最も一般的に使用される触媒のいずれかを代表する。ペルオキシドの存在下で、前記触媒は、炭素−炭素の二重結合をエポキシドに転換することを補助する。一般的に、適切なチタンシリカ触媒の生成を誘導する三つの主要な反応タイプがある。一つ目の反応は、チタン種を直接オキサイド表面上に、グラフティング（ｇｒａｆｔｉｎｇ）することを含む。このような機序は、チタンテトラクロライドのようなチタン錯体で固体担体を直接処理することにより、作用する。次に、市販のＴＳ−１及びＴｉ−ＭＷＷのようなＴｉ−シリケートの水熱合成によって適切な触媒が生産され得る。最後に、チタンシリケートはまた、ハロゲン化アルキルの除去に基づくものと同様の非加水分解ゾル−ゲル経路の使用を通じて形成され得る。
【０００４】
これらの方法は、金属の浸出、試薬及び最終生成物中に他の金属の存在またはその他の要因により、適切な活性を示す触媒を生成する。したがって、エポキシド化触媒及び製造方法の追加開発が商業的に有用である。
【発明の概要】
【発明が解決しようとする課題】
【０００５】
本発明は、触媒及びその製造方法を提供する。一部の実施形態では、触媒は、チタンシルバー触媒であり、これらの触媒の製造方法が開示される。また、他の態様では、本発明は、エポキシドを生成するために、タチン／シリカ触媒を利用する方法を提供する。
【課題を解決するための手段】
【０００６】
一部の態様では、本発明は下記段階を含む遷移金属エポキシド化触媒の製造方法を提供する。
ａ）固体シリカ担体を取得する段階、及び
ｂ）固体シリカ担体を、下記化学式のシリコンアルコキシドと反応させる段階：
ＳｉＸＹ
前記式において、Ｘはそれぞれ独立にハライド、アルコキシレート（Ｃ≦１２）、アルケニルオキシレート（Ｃ≦１２）、アルキニルオキシレート（Ｃ≦１２）、アリールオキシレート（Ｃ≦１２）、ヘテロアリールオキシレート（Ｃ≦１２）、アラルキルオキシレート（Ｃ≦１２）、アルアルケニルオキシレート（Ｃ≦１２）、ヘテロシクロアルキルオキシレート（Ｃ≦１２）、アシルオキシレート（Ｃ≦１２）、または実効負電荷を有するこれらの基のうち、任意の置換されたバージョンであり、ＹはＳｉの酸化状態と同様である、及び
ｃ）チタン供給源からのチタンを固体シリカ担体上に沈着させて触媒を形成する段階。
【０００７】
一部の実施形態では、固体シリカ担体は多孔性物質である。一部の実施形態では、固体担体は、平均粒子の大きさが約０．１μｍ〜約１．５ｃｍである。一部の実施形態では、固体担体は、平均粒子の大きさが約０．７ｍｍ〜約３．０ｍｍである。一部の実施形態では、固体シリカ担体は、表面積が約２０ｍ２／ｇ〜約１５００ｍ２／ｇである。一部の実施形態では、固体シリカ担体は、表面積が約３００ｍ２／ｇ〜約１１００ｍ２／ｇである。一部の実施形態では、固体シリカ担体は、気孔容積が約０．１ｍＬ／ｇ〜約４．５ｍＬ／ｇである。一部の実施形態では、固体シリカ担体は、気孔容積が約０．５ｍＬ／ｇ〜約３．０ｍＬ／ｇである。一部の実施形態では、固体シリカ担体は無定形物質である。一部の実施形態では、固体シリカ担体はゼオライトである。一部の実施形態では、シリコンの酸化状態は、正の酸化状態である。一部の実施形態では、シリコン担体は、下記化学式を有する成分を含有する：
ＳｉＸ４
前記式において、Ｘはそれぞれ独立にハライド、アルコキシレート（Ｃ≦１２）、アルアルコキシレート（Ｃ≦１２）、アリールオキシレート（Ｃ≦１２）、またはこれらの基のうちいずれか一つの置換されたバージョンである。一部の実施形態では、Ｘはアルコキシレート（Ｃ≦１２）である。一部の実施形態では、Ｘはメトキシレート、エトキシレート、イソプロポキシレートまたはｔｅｒｔ−ブトキシレートである。一部の実施形態では、Ｘはイソプロポキシレートである。一部の実施形態では、チタン供給源は、液体または気体である。一部の実施形態では、チタン供給源は、チタントリハライド、チタンテトラハライドまたはチタンテトラアルコキシレートである。
【０００８】
一部の実施形態では、チタン供給源は、チタンテトラクロライドである。一部の実施形態では、チタン供給源から沈着されたチタンは、触媒の約０．１重量％〜約１０重量％を含む。一部の実施形態では、チタン供給源から沈着されたチタンは、触媒の約０．５重量％〜約８重量％を含む。一部の実施形態では、チタン供給源から沈着されたチタンは触媒の約１重量％〜約６重量％を含む。一部の実施形態では、チタン供給源から沈着されたチタンは、触媒の約５重量％を含む。一部の実施形態では、前記方法は、さらに触媒を約２５０℃〜約１０００℃の温度で加熱することを含む。一部の実施形態では、温度は約６００℃〜約９００℃である。一部の実施形態では、温度は約７００℃である。一部の実施形態では、触媒は約０．５〜約１２時間の間加熱される。一部の実施形態では、段階ｃ）は、酸素を含む環境で行われる。一部の実施形態では、酸素は周囲の大気から来る。他の実施形態では、段階ｃ）は、不活性気体を含む環境で行われる。一部の実施形態では、不活性気体は窒素である。一部の実施形態では、前記方法は、さらに不活性気体を含む環境で段階ｃ）を行った後、酸素を含む環境で段階ｃ）を再び行うことを含む。
【０００９】
他の実施形態では、本発明は、オレフィンをエポキシド化してエポキシドを生産する方法であって、下記段階を含む方法を提供する：
ａ）遷移金属エポキシド化触媒を取得する段階、及び
ｂ）エポキシドを生産するのに十分な条件下で、遷移金属エポキシド化触媒を反応混合物中のアルケン（Ｃ≦２０）またはアルアルケン（Ｃ≦２０）及びペルオキシドと接触させる段階。
【００１０】
一部の実施形態では、アルケン（Ｃ≦２０）はアルケン（Ｃ≦１２）である。一部の実施形態では、アルケン（Ｃ≦１２）は、エチレン、プロピレン、ブチレン、ペンテン、ヘキセン、ヘプテン、オクテン、ノネンまたはデセンである。一部の実施形態では、アルケン（Ｃ≦１２）はプロピレンまたはオクテンである。一部の実施形態では、アルケン（Ｃ≦１２）はプロピレンである。一部の実施形態では、前記方法は、反応混合物を約５０℃〜約２５０℃の温度で加熱することをさらに含む。一部の実施形態では、反応は約５０℃〜約１００℃の温度で加熱される。一部の実施形態では、反応は約７０℃で加熱される。一部の実施形態では、反応は約８０℃で加熱される。一部の実施形態では、ペルオキシドはｔｅｒｔ−ブチルヒドロペルオキシド、エチルベンジルヒドロペルオキシドまたはクミルヒドロペルオキシドである。一部の実施形態では、ペルオキシドはｔｅｒｔ−ブチルヒドロペルオキシドである。一部の実施形態では、エポキシド化は、約１：２〜約１：１５のペルオキシド対アルケン（Ｃ≦２０）のモル比を含む。一部の実施形態では、前記方法はさらに反応混合物に溶媒を添加することを含む。一部の実施形態では、溶媒は有機溶媒である。一部の実施形態では、溶媒はアルコール（Ｃ≦１２）である。一部の実施形態では、溶媒はメタノール、エタノール、イソプロパノール及びｔｅｒｔ−ブタノールである。一部の実施形態では、前記方法は、ペルオキシド転換率が３０％を超える。一部の実施形態では、ペルオキシド転換率は５０％を超える。一部の実施形態では、前記方法は、ペルオキシド選択性が５０％を超える。一部の実施形態では、ペルオキシド選択性は７５％を超える。一部の実施形態では、ペルオキシド選択性は９０％を超える。一部の実施形態では、ペルオキシド選択性は９５％を超える。
【００１１】
他の態様では、本発明は、下記の段階を含む方法により生産された遷移金属エポキシド化触媒を提供する：
ａ）固体担体を取得する段階、
ｂ）固体担体を、下記化学式のシリコンオキサイドと反応させる段階、
ＳｉＸＹ
前記式において、Ｘはそれぞれ独立にハライド、アルコキシレート（Ｃ≦１２）、アルケニルオキシレート（Ｃ≦１２）、アルキニルオキシレート（Ｃ≦１２）、アリールオキシレート（Ｃ≦１２）、ヘテロアリールオキシレート（Ｃ≦１２）、アラルキルオキシレート（Ｃ≦１２）、アルアルケニルオキシレート（Ｃ≦１２）、ヘテロシクロアルキルオキシレート（Ｃ≦１２）、アシルオキシレート（Ｃ≦１２）、または実効負電荷を有するこれらの基のうちいずれか一つの置換されたバージョンであり、ＹはＳｉの酸化状態と同様である、及び
ｃ）固体担体上にチタン供給源からのチタンを沈着させる段階。
【００１２】
一部の実施形態では、固体担体は多孔性物質である。一部の実施形態では、固体担体は、固体シリカ担体を含む。一部の実施形態では、固体担体は平均粒子の大きさが約０．１μｍ〜約１．５ｃｍである。一部の実施形態では、固体担体は平均粒子の大きさが約０．７ｍｍ〜約３．０ｍｍである。一部の実施形態では、固体担体は表面積が約２０ｍ２／ｇ〜約１５００ｍ２／ｇである。一部の実施形態では、固体担体は、表面積が約３００ｍ２／ｇ〜約１１００ｍ２／ｇである。一部の実施形態では、固体担体は、気孔容積が約０．１ｍＬ／ｇ〜約４．５ｍＬ／ｇである。一部の実施形態では、固体担体は、気孔容積が約０．５ｍＬ／ｇ〜約３．０ｍＬ／ｇである。一部の実施形態では、固体担体はゼオライトである。一部の実施形態では、固体担体は、無定形物質である。一部の実施形態では、シリコンの酸化状態は、正の酸化状態である。一部の実施形態では、シリコンオキサイドは、下記化学式を有する：
ＳｉＸ４
前記式において、Ｘはそれぞれ独立にハライド、アルコキシレート（Ｃ≦１２）、アルアルコキシレート（Ｃ≦１２）、アリールオキシレート（Ｃ≦１２）、またはこれらの基のうちいずれかの一つの置換されたバージョンである。一部の実施形態では、Ｘはアルコキシレート（Ｃ≦１２）である。一部の実施形態では、Ｘはメトキシレート、エトキシレート、イソプロポキシレート、ｔｅｒｔ−ブトキシレートである。一部の実施形態では、Ｘはイソプロポキシレートである。一部の実施形態では、チタン供給源は、液体または気体である。一部の実施形態では、チタン供給源は、チタントリハライド、チタンテトラハライドまたはチタンアルコキシレートである。一部の実施形態では、チタン供給源は、チタンテトラクロライドである。一部の実施形態では、チタン供給源から沈着されたチタンは、触媒の約０．１重量％〜約１０重量％を含む。一部の実施形態では、チタン供給源から沈着されたチタンは、触媒の約０．５重量％〜約８重量％を含む。一部の実施形態では、チタン供給源から沈着されたチタンは触媒の約１重量％〜約６重量％を含む。一部の実施形態では、チタン供給源から沈着されたチタンは、触媒の約５重量％を含む。一部の実施形態では、前記方法は、さらに触媒を約２５０℃〜約１０００℃の温度で加熱することを含む。一部の実施形態では、温度は約６００℃〜約９００℃である。一部の実施形態では、温度は約７００℃である。一部の実施形態では、触媒は約０．５〜約１２時間の間加熱される。一部の実施形態では、段階ｃ）は、酸素を含む環境で行われる。一部の実施形態では、酸素は周囲の大気から来る。
【００１３】
多数の実施形態が開示されているが、下記の詳細な説明からさらに他の実施形態が当業者に明らかになるであろう。明らかなように、本明細書に開示された一部の実施形態は、本願に記載されたような請求範囲の思想と範囲を逸脱することなく、様々な明白な態様に変形が可能である。したがって、図面及び詳細な説明は、本質的に例示的なものであり制限しようとするものではない。
【発明を実施するための形態】
【００１４】
Ｉ．アルケン及びアルアルケンエポキシド化反応
本発明の範囲を任意の特定の理論や理論などに、どのような方式にも制限することなく、炭素−炭素の二重結合は、一般的に触媒の存在下でハイドロゲンペルオキシドと反応してエポキシドを形成する。このような反応は、シス、トランスまたは末端の二重結合からエポキシドを生成するのに利用され得る。一部の実施形態では、本発明は、エポキシド化のためにアルケン（Ｃ２−６０）を用いる。一部の実施形態では、アルケン（Ｃ２−２０）がエポキシド化反応で用いられる。他の実施形態では、エポキシド化を引き起こすアルケンはプロピレン、ブテン、ペンテン、ヘキセン、ヘプテン、オクテン、ノネン、デセン及びそれらの異性体から選択される。下記に表される一般的な反応図式を介してエポキシドを誘導できる多くの条件が開発された：
【００１５】
【化１】
0006356921.tif 000002
【００１６】
ここで、Ｒ'及びＲ”は、それぞれ独立に水素、アルキル（Ｃ≦５０）、置換されたアルキル（Ｃ≦５０）、アラルキル（Ｃ≦５０）、置換されたアラルキル（Ｃ≦５０）、アリール（Ｃ≦５０）、または置換されたアリール（Ｃ≦５０）である。一部の実施形態では、Ｒ'及びＲ”は、それぞれ独立に水素、アラルキル（Ｃ≦２４）、置換されたアラルキル（Ｃ≦２４）、アルキル（Ｃ≦２４）、または置換されたアルキル（Ｃ≦２４）ある。一部の実施形態では、Ｒ１、Ｒ２、Ｒ３及びＲ４は、水素、置換されるか或いは非置換されたアルキル（Ｃ≦５０）、または置換されるか或いは非置換されたアリール（Ｃ≦５０）である。一部の実施形態では、Ｒ１、Ｒ２、Ｒ３またはＲ４上のアルキル基は、Ｃ２−Ｃ５０アルキルである。一部の実施形態では、Ｒ１、Ｒ２、Ｒ３またはＲ４上のアルキル基は、Ｃ３−Ｃ２０アルキルである。他の実施形態では、Ｒ１、Ｒ２、Ｒ３またはＲ４上のアルキル基は、Ｃ３−Ｃ１０アルキルである。
【００１７】
また、一部の実施形態では、ペルオキシドは、アルケンのエポキシド化のために使用される。一部の実施形態では、ペルオキシドは、Ｒ'及び/又はＲ”がアルキルまたはアラルキル基である有機ペルオキシドである。一部の実施形態では、アルキルまたはアラルキル基は５０個の炭素を有する。一部の実施形態では、アルキルまたはアラルキル基は、３〜２０個の炭素を有する。一部の実施形態では、エポキシドを形成するためにアルケンの反応で使用される有機ペルオキシドは、例えば、エチルベンジルヒドロペルオキシド、ｔｅｒｔ−ブチルヒドロペルオキシド、ｔｅｒｔ−アミルヒドロペルオキシド、シクロヘキシルヒドロペルオキシド及びクミルヒドロペルオキシドを含むが、これに制限されない。付加的には、一部の実施形態では、ハイドロゲンペルオキシド（ＨＯＯＨ）がまた本明細書に提示されたエポキシド化反応で使用され得る。一部の実施形態では、アルケン対ペルオキシドのモル比は、約１：１〜約２０：１の範囲であり得る。一部の実施形態では、前記範囲は、約２：１〜約１５：１である。 他の実施形態では、ペルオキシドはオレフィンを含むエポキシド反応混合物の約１〜約５０重量％の濃度で存在する。一部の実施形態では、オレフィン対ペルオキシドの比はペルオキシドの安定性に影響を与え得る反応混合物中の他の要因によって変化され得る。一部の実施形態では、エポキシド化反応は、不均一系チタン触媒を有する液体相で行われる。一部の実施形態では、有機ペルオキシドが反応で使用される場合、反応溶媒はペルオキシドの合成または分解の有機副産物を含む。非制限的な例にて、ｔｅｒｔ−ブチルヒドロペルオキシドが使用される場合、反応に使用される溶媒は、ｔｅｒｔ−ブタノールであるが、他の溶媒の使用が可能である。
【００１８】
一部の実施形態では、触媒は遷移金属を含有する。触媒は、炭素−炭素の二重結合と反応して、これをペルオキシドを用いた攻撃に向かって活性化するために使用され得るか、またはペルオキシドがより反応性のある中間体に分解されることを促進するために使用され得る。また、触媒は、目的のエポキシド生成物形成の反応可能性を増加させるために使用され得る。一部の実施形態では、エポキシド化反応で使用される触媒はチタン触媒である。本発明の一部の実施形態では、チタン触媒は、触媒の反応性をより向上させる他の金属を含有することができる。一部の実施形態では、オレフィンのエポキシド化触媒は、適切な収率と選択性で必要な変換を起こすのに必要な触媒の最小濃度で使用される。一部の実施形態では、チタンは０．１ｗｔ％〜２０ｗｔ％の濃度で存在する。一部の実施形態では、チタンは１ｗｔ％〜１０ｗｔ％の濃度で存在する。
【００１９】
一部の実施形態では、エポキシド化反応は、進行するために温和な温度と圧力が要求される。一部の実施形態では、反応温度は約０℃〜約２００℃である。一部の実施形態では、エポキシド化反応は、昇温で行われる。昇温は約２５℃〜約１５０℃であり得る。一部の実施形態では、エポキシド化反応の温度は７０℃である。本発明の一部の実施形態では、反応は、周囲圧力で行われる。他の実施形態では、エポキシド化反応は、１〜１００気圧の圧力で行われる。
【００２０】
一部の実施形態では、反応は、液体相で、または２相（気体／液体）システムで行われ得る。付加的には、一部の実施形態では、触媒は固体であり、アルケン、ペルオキシド、生成されるエポキシド及び反応を促進するために使用される任意の溶媒との不均一な混合物を示す。したがって、一部の実施形態では、エポキシド化反応は、連続、バッチまたは半連続形態を含むが、これに制限されない適切な反応形態を利用して、商業規模で実施され得る。分別蒸留、選択的抽出、ろ過または他の方法を含むが、これに制限されない従来の生成物回収方法が反応混合物から目的の生成物を取得するために使用され得る。一部の実施形態では、触媒、反応器溶媒または未反応オレフィンまたはペルオキシドのような回収された物質は、再循環されて再利用され得る。一部の実施形態では、触媒は、流通式（Ｆｌｏｗ−ｔｈｒｏｕｇｈ）反応器の形で固定相として使用される。
【００２１】
反応は、示されるペルオキシド転換率及びペルオキシド選択性の程度に基づいて評価され得る。一部の実施形態では、本発明の方法におけるペルオキシド転換率は１０％を超える。一部の実施形態では、本発明の方法におけるペルオキシド転換率は、約１０％〜約９９．５％である。一部の実施形態では、ペルオキシド転換率は、約８０％〜約９９．５％である。一部の実施形態では、ペルオキシド転換率は約９９％である。一部の実施形態では、本発明の方法におけるペルオキシド選択性は、約９０％〜約９９．５％である。一部の実施形態では、ペルオキシド選択性は、約９５％〜約９９．５％である。一部の実施形態では、ペルオキシド選択性は９８％超えである。一部の実施形態では、ペルオキシド転換率は５０％超えであり、ペルオキシド選択性は９０％超えである。
【００２２】
本発明の触媒を構成する原子は、このような原子の全ての同位元素の形態を含む。本発明の触媒は、同位元素的に変形されるか或いは濃縮された一つ以上の原子を有するものを含む。本明細書で使用される場合、同位元素は、同様の原子番号を有するが異なる質量数を有する原子を含む。一般的な例としては、制限されるものではないが、水素の同位元素は、デューテリウム及びトリチウムを含み、炭素の同位元素は、１３Ｃ及び１４Ｃを含む。同様に、本発明の触媒の一つ以上の炭素原子が、シリコン原子によって置換され得ることが考慮される。また、本発明の触媒の一つ以上の酸素原子が硫黄またはセレニウム原子によって置換され得ることが考慮される。
【００２３】
ＩＩ．遷移金属エポキシド化触媒
エポキシド化反応は、さらに反応を促進することを助け、目的の生成物の収率を増加させる遷移金属触媒を利用することを含むことができる。一部の実施形態では、このような遷移金属触媒は、アルケンまたはアルアルケンとの反応性種を形成するチタン原子を含有する。触媒は、触媒の総重量に対して重量基準で０．０１％〜２０％のチタンを含有することができる。一部の実施形態では、触媒は、触媒の総重量に対して重量基準で０．１％〜１０％のチタンを含有することができる。一部の実施形態では、触媒は、触媒の総重量に対して重量基準で１％〜７％のチタンを含有する。一部の実施形態では、触媒は、触媒の総重量に対して重量基準で３％〜７％のチタンを含有する。一部の実施形態では、不活性固体担体は、無定形シリカである。他の実施形態では、固体担体は、ＭＣＭ−４１のような、しかしこれに制限されないメソ多孔性シリカである。一部の実施形態では、固体担体は、シリカライトのような分子篩である。ＭＷＷファミリーのチタントッピングされたシリカ担体またはゼオライト及びそれらの合成は、従来技術で知られており、例えば、本願に参考として組み込まれる米国特許６，７５９，５４０号及び８，１２４，５５５号に知られている。一部の実施形態では、固体担体は、触媒の総重量の割合として約８０〜９９．９９重量％の触媒を含む。一部の実施形態では、固体担体は、触媒の総重量の割合としておおよそ９０〜９９．９９重量％の触媒を含む。一部の実施形態では、固体担体は、触媒の総重量の割合としておおよそ９０〜９９重量％の触媒を含む。一部の実施形態では、固体担体は、触媒の総重量の割合としておおよそ９３％〜９７重量％の触媒を含む。一部の実施形態では、固体担体は、約５０℃〜約４００℃の温度で乾燥される。一部の実施形態では、固体担体は、約１００℃〜約２５０℃の温度で乾燥される。一部の実施形態では、固体担体は、約０．５時間〜約８時間の間乾燥される。一部の実施形態では、期間は約１時間〜約４時間である。
【００２４】
本発明の一部の態様では、不活性固体担体は、けい酸質固体、アルミナ、無機オキサイド、炭素または有機重合体である。一部の実施形態では、固体担体は、合成多孔性シリカ、シリカ粉末、耐火性---酸化物、メソ多孔性分子篩は、本質的に純粋なシリカ及び他のケイ酸質固体を含むが、これに-制限されないケイ酸質固体であってもよい。一部の実施形態では、不活性固体担体は、シリコンダイオキサイド（ＳｉＯ２）から構成される。一部の実施形態では、不活性固体担体は、無定形のシリコンダイオキサイド（ＳｉＯ２）から構成される。
【００２５】
一部の実施形態では、固体担体は、シリカゲルまたは沈殿されたシリカのような合成多孔性シリカである。一部の実施形態では、合成多孔性シリカは、構造全体にわたって存在する多くの気孔、空隙または小さい隙間を有する比較的稠密で、かつ密集しているコアを粒子が形成するように凝集したり、連結されている無定形シリカ粒子を含む。他の実施形態では、固体担体は、合成シリカ粉末である。一部の実施形態では、合成シリカ粉末は、シリコンハライドと水素及び酸素の反応からの燻蒸発熱性シリカを含むが、これに制限されない。一部の実施形態では、合成シリカ粉末は、容易に崩壊される緩くて密集していない凝集体内に無定形シリカ粒子を含む。他の実施形態では、固体担体は、シリカ−アルミナ、シリカ−マグネシア、シリカ−ジルコニア、シリカ−アルミナ−ボリア、シリカ−アルミナ−マグネシア及び類似の化合物を含むが、これに制限されない耐火性酸化物である。一部の実施形態では、これらのオキサイド化合物は、かなりの重量パーセントのシリカを含有する。他の実施形態では、固体担体は、ＭＣＭ−４１、ＭＣＭ−４８、Ｍ４１Ｓ、ＺＳＭ−５、ＸＳＭ−１１及びＭＷＷクラス分子篩を含むが、これに制限されない分子篩である。他の実施形態では、固体担体は、純粋なシリカであり、純粋なシリカは、少なくとも９５重量％のシリカであると定義される。一部の実施形態では、純粋なシリカの量は９７％超えのシリカである。一部の実施形態では、純粋なシリカの量は９９％超えのシリカである。本質的に純粋なシリカは、商業的に取得することができる。一部の実施形態では、適した純粋なシリカは、ダビシル（Ｄａｖｉｓｉｌ）（登録商標）６４３のようなダビシル（登録商標）によって販売される適したシリカ及びＭＳ−３０５０シリカをはじめとするＰＱコーポレーション（ＰＱ  Ｃｏｒｐｏｒａｔｉｏｎ）によって販売される微小球体シリカゲルを含むが、これに制限されない。他の実施形態では、固体担体は、ハイドロタルシート、関数マグネシウムシリケート及び粘土鉱物は、例えば、ヘクトライト、カオリン及びベントナイトを含むが、これに制限されない自然発生鉱物のシリカを含む。
【００２６】
一部の実施形態では、不活性固体は表面積が約１０〜約１５００ｍ２／ｇである。一部の実施形態では、不活性固体は表面積が約２００ｍ２／ｇ〜約１１００ｍ２／ｇである。一部の実施形態では、不活性固体は表面積が少なくとも１０００ｍ２／ｇである。一部の実施形態では、不活性固体は気孔容積が０．５〜８．０ｍＬ／ｇの範囲である。一部の実施形態では、気孔容積は約１．０ｍＬ／ｇ〜約４．０ｍＬ／ｇである。一部の実施形態では、気孔容積は１．０ｍＬ／ｇ〜約３．０ｍＬ／ｇである。不活性固体粒子の大きさは、他の反応条件に応じて変化され得る一方、一部の実施形態では、平均粒子の大きさは、約０．１μｍ〜約１．５ｃｍである。付加的には、一部の実施形態では、触媒物質の気孔直径は変化することはあるが、不活性固体の平均気孔の大きさは、１〜約１０００Åである。一部の実施形態では、不活性固体の平均気孔の大きさは、約５０〜５００Åである。
【００２７】
本発明の一部の態様では、固体担体は、粉末、フレーク、顆粒、球及びペレットを含むが、これに制限されない様々な異なる物理的形態である。一部の実施形態では、固体担体は、一つの形態から始まり、その形態で使用され得るか或いは固体担体は、当業者に知られている技術を介して他の形態に転換される。このような従来の技術は、押出、ペレット化及び粉砕を含むが、これに制限されない。
【００２８】
一部の実施形態では、触媒的活性チタン原子の沈着のためのチタン供給源は、チタンハライド、チタンアルコキシドまたはその混合物である。一部の実施形態では、チタン供給源は、チタン金属が４＋の酸化状態であるチタンハライドまたはチタンアルコキシドである。一部の実施形態では、不活性固体内へ組み込まれるためのチタン供給源は、チタンテトラハライドである。一部の実施形態では、チタン供給源は、チタンテトラクロライドである。一部の実施形態では、チタンテトラクロライドは、気体として、または適切な溶媒を有する溶液の一部として利用される。適切な溶媒は、炭化水素または芳香族溶媒を含む。追加の実施形態では、購入可能なチタンテトラクロライド溶液がチタンの供給源として使用され得る。
【００２９】
本発明の一部の態様では、不活性固体はまた、化学式ＳｉＸＹのシリコン化合物と反応する：前記式において、Ｘはそれぞれ独立にハライド、アルコキシレート（Ｃ≦１２）、アルケニルオキシレート（Ｃ≦１２）、アルキニルオキシレート（Ｃ≦１２）、アリールオキシレート（Ｃ≦１２）、ヘテロアリールオキシレート（Ｃ≦１２）、アラルキルオキシレート（Ｃ≦１２）、アルアルケニルオキシレート（Ｃ≦１２）、ヘテロシクロアルキルオキシレート（Ｃ≦１２）、アシルオキシレート（Ｃ≦１２）、または実効負電荷を有するこれらの基のうち、いずれかの置換されたバージョンであり、ＹはＳｉの酸化状態と同様である。一部の実施形態では、シリコン化合物は、化学式ＳｉＸ４を有し、前記式において、Ｘはそれぞれ独立にハライド、アルコキシレート（Ｃ≦１２）、アルアルコキシレート（Ｃ≦１２）、アリールオキシレート（Ｃ≦１２）、またはこれらの基のうち、いずれかの置換されたバージョンである。一部の実施形態では、不活性固体はチタン化される前に、シリコン化合物で処理される。一部の実施形態では、不活性固体はチタン化と同時にシリコン化合物で処理される。一部の実施形態では、不活性固体はチタン化の後にシリコン化合物で処理される。一部の実施形態では、不活性固体は、溶媒の存在下で、シリコン化合物と反応される。一部の実施形態では、溶媒は、炭化水素（Ｃ≦１２）である。一部の実施形態では、溶媒はヘキサンである。一部の実施形態では、シリコン化合物との反応は、不活性大気下である。一部の実施形態では、不活性大気は非活性気体、窒素、二酸化炭素、またはＣ１−Ｃ８炭化水素である。一部の実施形態では、不活性大気は窒素である。
【００３０】
本発明の一部の態様では、不活性固体は、チタンを組み込む前に、後に、またはその間にか燃される。一部の実施形態では、不活性固体は、約５００℃〜約１０００℃の温度でか燃される。一部の実施形態では、か燃は、約６００℃〜約８００℃の温度で行われる。付加的には、一部の実施形態では、か燃は、不活性大気下で起こり得る。一部の実施形態では、不活性大気はヘリウム、アルゴン、ネオンまたは窒素下である。一部の実施形態では、不活性大気は窒素である。一部の実施形態では、不活性大気でのか燃後には、空気中でのか燃が続く。一部の実施形態では、か燃は、約０．１〜約２４時間の間行われる。一部の実施形態では、か燃は、約１〜１８時間の間行われる。一部の実施形態では、か燃は、約１〜４時間の間である。一部の実施形態では、か燃は、与えられた触媒システムで与えられた触媒のペルオキシド転換パーセントまたは選択性を変化させる。一部の実施形態では、か燃は、与えられた反応のペルオキシド転換率とペルオキシド選択性を増加させる。
【００３１】
一部の実施形態では、遷移金属触媒は、チタンに加えて追加の金属または半金属を含む。使用され得る金属はゲルマニウム、ガリウム、シリコン及び類似の遷移金属及び半金属である。
【００３２】
ＩＩＩ．工程規模の拡大
前記方法は、当業者が適用する工程化学の原理と技術を用いて、バッチまたは連続の製造、パイロット-または大-規模生産のためにさらに変形され、最適化され得る。そのような原理と技術は、例えば、本願に参考として組み込まれるＰｒａｃｔｉｃａｌ  Ｐｒｏｃｅｓｓ  Ｒｅｓｅａｒｃｈ  ＆  Ｄｅｖｅｌｏｐｍｅｎｔ（２０１２）で教示される。
【００３３】
ＩＶ．定義
化学基の脈略で使用される場合、「水素」は−Ｈを意味し、「ヒドロキシ」は、−ＯＨを意味し、「オキソ」は、＝Ｏを意味し、「カルボニル」は、−Ｃ(＝Ｏ)を意味し、「カルボキシ」は、−Ｃ(＝Ｏ)ＯＨ(−ＣＯＯＨまたは−ＣＯ２Ｈとも記載される)を意味し、「ハロ」は、独立に−Ｆ、−Ｃｌ、−Ｂｒまたは−Ｉを意味し、「アミノ」は、−ＮＨ２を意味する。化学基の脈略で使用される場合、「カルボキシレート」は、基、−Ｃ(＝Ｏ)Ｏ−(Ｃ(Ｏ)Ｏ−または−ＣＯ２−とも記載される）を含有する分子を意味し、分子の全体電荷は負であり、または「ハライド」は、単一の負電荷を保持した陰イオンに製剤化されるハロゲン原子を意味する。本出願で示した構造の原子上における任意の未定義の原子価は、その原子に結合した水素原子を含蓄的に表す。
【００３４】
化学式の脈略において、記号「−」は、単一結合を意味し、「＝」は、二重結合を意味し、「≡」は、三重結合を意味する。記号「−−−−」は選択的結合を表し、存在する場合、単一または二重結合である。記号
【００３５】
【化２】
0006356921.tif 000003
【００３６】
は、単一結合または二重結合を表す。したがって、例えば、
【００３７】
【化３】
0006356921.tif 000004
【００３８】
一つのそのような環原子は、一つより多くの二重結合の一部を形成しないことが理解される。さらに、共有結合記号「−」は、一つまたは二つの立体発生原子を連結する場合、如何なる好ましい立体化学も示さないことが注目される。代わりに、これは全ての立体異性体及びその混合物を包括する。記号
【００３９】
【化４】
0006356921.tif 000005
【００４０】
は、結合を垂直に横切って描かれる場合
【００４１】
【化５】
0006356921.tif 000006
【００４２】
基の付着点を表す。付着点は典型的には、読者が付着点を明確に確認することを手助けするために、より大きな基のためにこのような方法で確認されることが注目される。記号
【００４３】
【化６】
0006356921.tif 000007
【００４４】
は、くさびの厚い端部に付着された基が「ページの外」にある単一結合を意味する。記号
【００４５】
【化７】
0006356921.tif 000008
【００４６】
は、くさびの厚い端部に付着された基「ページの内」にある単一結合を意味する。記号
【００４７】
【化８】
0006356921.tif 000009
【００４８】
は、二重結合の周りの幾何学（例えば、ＥまたはＺ）が定義されていない単一結合を意味する。したがって、二つの選択全て及びその組み合わせが意図される。前述した結合の順序は結合によって連結された原子のうち一つが、金属原子（Ｍ）である場合、制限的ではない。そのような場合に、実際の結合は、かなりの多重結合及び/又はイオンの特徴を含み得ることが理解される。したがって、他に表示されない場合、化学式Ｍ−Ｃ、Ｍ＝Ｃ、
【００４９】
【化９】
0006356921.tif 000010
【００５０】
は、それぞれ金属原子と炭素原子との間の任意のタイプ及び順序の結合をいう。
【００５１】
下記の基及びクラスのために、次のカッコ内の添字は、さらに下記のように基／クラスを定義する：「（Ｃｎ）」は、基／クラス内の炭素原子の正確な数（ｎ）を定義する。「（Ｃ≦ｎ）」は、基/クラス内にあり得る炭素原子の最大数（ｎ）を定義し、最小数は、問題の基において可能な限り小さく、例えば、基「アルケニル（Ｃ≦８）」またはクラス「アルケン（Ｃ≦８）」において、炭素原子の最小数は２であることが理解される。例えば、「アルコキシ（Ｃ≦１０）」は、１〜１０個の炭素原子を有するアルコキシ基を表す。（Ｃｎ−ｎ'）は、基の内の炭素原子の最小（ｎ）及び最大数（ｎ'）の両方を定義する。同様に、「アルキル（Ｃ２−１０）」は、２〜１０個の炭素原子を有するアルキル基を表す。
【００５２】
本明細書で使用される用語「飽和された」は、そのように修飾された化合物または基が下記に記載されたことを除いては、炭素−炭素の二重結合及び炭素−炭素の三重結合がないことを意味する。飽和された基の置換されたバージョンの場合には、一つ以上の炭素−酸素の二重結合または炭素−窒素の二重結合が存在し得る。そのような結合が存在する場合、ケト−エノール互変異性質現象またはイミン−エナミン互変異性の一部として発生し得る炭素−炭素の二重結合が排除されない。
【００５３】
「置換された」という修飾語なしで使用される用語「脂肪族」は、このように修飾された化合物／基が非環式または環式、非芳香族の炭化水素化合物または基であることを意味する。脂肪族化合物／基では、炭素原子は直鎖、分岐鎖または非芳香族環（脂環族）で一緒に連結され得る。脂肪族化合物／基は飽和して単一結合によって連結されるか（アルカン／アルキル）、または不飽和されて一つ以上の二重結合（アルケン／アルケニル）または一つ以上の三重結合（アルキン／アルキニル）を有し得る。
【００５４】
「置換された」という修飾語なしで使用される場合、用語「アルキル」は、付着点としての炭素原子、線状または分岐状、シクロ、環式または非環式構造を有し、炭素と水素以外の他の原子のない１価の飽和脂肪族基をいう。したがって、本明細書で使用されるとき、シクロアルキルは、アルキルの部分集合であり、付着点を形成する炭素原子はまた、シクロアルキル基が炭素と水素のみからなる一つ以上の非芳香族環構造の構成員である。本明細書で使用される用語は、環または環システムに付着された一つ以上のアルキル基（炭素数の制限を許可）の存在を排除しない。基−ＣＨ３(Ｍｅ)、−ＣＨ２ＣＨ３(Ｅｔ)、−ＣＨ２ＣＨ２ＣＨ３（ｎ-Ｐｒまたはプロファイル）、−ＣＨ(ＣＨ３)２(ｉ-Ｐｒ、ｉＰｒまたはイソプロピル)、−ＣＨ(ＣＨ２)２(シクロプロピル)、−ＣＨ２ＣＨ２ＣＨ２ＣＨ３(ｎ-Ｂｕ)、−ＣＨ(ＣＨ３)ＣＨ２ＣＨ３（ｓｅｃ−ブチル）、−ＣＨ２ＣＨ(ＣＨ３)２（イソブチル）、−Ｃ(ＣＨ３)３（ｔｅｒｔ−ブチル、ｔ-ブチル、ｔ-ＢｕまたはｔＢｕ）、−ＣＨ２Ｃ(ＣＨ３)３（ｎｅｏ−ペンチル）、シクロブチル、シクロペンチル、シクロヘキシル及びシクロヘキシルメチルは、アルキル基の非制限的な例である。「置換された」という修飾語なしで使用される場合、用語「アルカンジイル」は、付着点として一つまたは二つの飽和炭素原子、線状または分枝状、シクロ-、環式または非環式構造を有し、炭素−炭素の二重または三重結合がなく、炭素と水素以外の他の原子のない２価の飽和脂肪族基をいう。基−ＣＨ２−（メチレン）、−ＣＨ２ＣＨ２−、−ＣＨ２Ｃ(ＣＨ３)２ＣＨ２−、−ＣＨ２ＣＨ２ＣＨ２−及び
【００５５】
【化１０】
0006356921.tif 000011
【００５６】
はアルカンジイル基の非制限的な例である。アルケンジイル基は脂肪族である一方、一旦両末端で連結されると、この基は、芳香族構造を形成することから排除されない。「置換された」という修飾語なしで使用される場合、用語「アルキリデン」は、Ｒ及びＲ'が独立に水素、アルキルであるか或いはＲとＲ'が共に少なくとも二つの炭素原子を有するアルカンジイルを表す、２価の基＝ＣＲＲ'」をいう。アルキリデン基の非制限的な例は、＝ＣＨ２、＝ＣＨ(ＣＨ２ＣＨ３)及び＝Ｃ(ＣＨ３)２を含む。「アルカン」は、化合物Ｈ−Ｒをいい、ここで、Ｒは、前記定義したアルキルである。これらの用語のいずれかが「置換された」という修飾語と使用される場合、一つ以上の水素原子は、独立に−ＯＨ、−Ｆ、−Ｃｌ、−Ｂｒ、−I、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。下記基は、置換されたアルキル基の非制限的な例である：−ＣＨ２ＯＨ、−ＣＨ２Ｃｌ、−ＣＦ３、−ＣＨ２ＣＮ、−ＣＨ２Ｃ(Ｏ)ＯＨ、−ＣＨ２Ｃ(Ｏ)ＯＣＨ３、−ＣＨ２Ｃ(Ｏ)ＮＨ２、−ＣＨ２Ｃ(Ｏ)ＣＨ３、−ＣＨ２ＯＣＨ３、−ＣＨ２ＯＣ(Ｏ)ＣＨ３、−ＣＨ２ＮＨ２、−ＣＨ２Ｎ(ＣＨ３)２及び−ＣＨ２ＣＨ２Ｃｌ。用語「ハロアルキル」は、置換されたアルキルの部分集合であり、この際、一つ以上の水素原子は、ハロ基に置換されており、炭素、水素及びハロゲンを除いた他の原子は存在しない。基−ＣＨ２Ｃｌはハロアルキルの非制限的な例である。用語「フルオロアルキル」は、置換されたアルキルの部分集合であり、この際、一つ以上の水素はフルオロ基に置換されており、炭素、水素及びフッ素を除いた他の原子は存在しない。基−ＣＨ２Ｆ、−ＣＦ３及び−ＣＨ２ＣＦ３はフルオロアルキル基の非制限的な例である。
【００５７】
「置換された」という修飾語なしで使用される場合、用語「アルケニル」は、付着点としての炭素原子、線状または分枝状、シクロ-、環式または非環式構造の少なくとも一つの非芳香族炭素−炭素の二重結合を有し、炭素−炭素の三重結合はなく、炭素と水素以外の他の原子のない、１価の不飽和脂肪族基をいう。アルケニル基の非制限的な例は、−ＣＨ＝ＣＨ２（ビニル）、−ＣＨ＝ＣＨＣＨ３、−ＣＨ＝ＣＨＣＨ２ＣＨ３、−ＣＨ２ＣＨ＝ＣＨ２（アリール）、−ＣＨ２ＣＨ＝ＣＨＣＨ３及び−ＣＨ＝ＣＨＣＨ＝ＣＨ２を含む。「置換された」という修飾語なしで使用される場合、用語「アルケンジイル」は、付着点として二つの炭素原子、線状または分枝状、シクロ−、環式または非環式構造の少なくとも一つの非芳香族炭素−炭素の二重結合を有し、炭素−炭素の三重結合がなく、炭素と水素以外の原子のない、２価の不飽和脂肪族基をいう。基−ＣＨ＝ＣＨ−、−ＣＨ＝Ｃ(ＣＨ３)ＣＨ２−、−ＣＨ＝ＣＨＣＨ２−及び
【００５８】
【化１１】
0006356921.tif 000012
【００５９】
はアルカンジイル基の非制限的な例である。用語「アルケン」または「オレフィン」は同義であり、Ｒが前記で定義されたアルケニルである化学式Ｈ−Ｒを有する化合物をいう。「末端アルケン」は、ただ一つの炭素−炭素の二重結合を有したアルケンをいい、この際、その結合は、分子の一端部でビニル基を形成する。これらの用語のいずれかが「置換された」という修飾語と使用される場合、一つの水素原子は、独立に−ＯＨ、−Ｆ、−Ｃｌ、−Ｂｒ、−Ｉ、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。基−ＣＨ＝ＣＨＦ、−ＣＨ＝ＣＨＣｌ及び−ＣＨ＝ＣＨＢｒは置換されたアルケニル基の非制限的な例である。
【００６０】
「置換された」という修飾語なしで使用される場合、用語「アリール」は、付着点として芳香族炭素原子を有する１価の不飽和芳香族基をいい、前記炭素原子は、一つ以上の６員芳香族環構造の一部を形成し、この際、環原子は全て炭素であり、前記基は、炭素と水素のみからなる。万が一、一つより多くの環が存在すると、環は融合されたり、非融合され得る。本明細書で使用される前記用語は、一番目の芳香族環または存在する任意の追加の芳香族環に付着された一つ以上のアルキルまたはアラルキル基（炭素数の制限を許可）の存在を排除しない。アリール基の非制限的な例は、フェニル（Ｐｈ）、メチルフェニル、（ジメチル）フェニル、−Ｃ６Ｈ４ＣＨ２ＣＨ３（エチルフェニル）、ナフチル及びビフェニルから由来された１価の基を含む。「置換された」という修飾語なしで使用される場合、用語「アレンジイル」は、付着点として二つの芳香族炭素原子を有する２価の芳香族基をいい、前記炭素原子は、一つ以上の６員芳香族環構造の一部を形成し、この際、環原子は全て炭素であり、１価の基は炭素と水素のみからなる。本明細書で使用される前記用語は、一番目の芳香族環または存在する任意の追加の芳香族環に付着された一つ以上のアルキル、アリールまたはアラルキル基（炭素数の制限を許可）の存在を排除しない。一つよりも多くの環が存在すると、環は融合されたり、非融合され得る。非融合環は、下記のいずれか一つを介して連結され得る：共有結合、アルカンジイルまたはアルケンジイル基（炭素数の制限を許可）。アレンジイル基の非制限的な例は、下記を含む：
【００６１】
【化１２】
0006356921.tif 000013
【００６２】
「アレン」はＲが前記で定義されたアリールである化合物Ｈ−Ｒをいう。ベンゼン及びトルエンは、アレンの非制限的な例である。これらの用語のいずれかが「置換された」という修飾語と使用される場合、一つ以上の水素原子は、独立に−ＯＨ、−Ｆ、−Ｃｌ、−Ｂｒ、−Ｉ、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。
【００６３】
「置換された」という修飾語なしで使用される場合、用語「ヘテロアリール」は、付着点として芳香族炭素原子または窒素原子を有する１価の芳香族基をいい、前記炭素原子または窒素原子は、一つ以上の芳香族環構造の一部を形成し、この際、環原子のうち少なくとも一つは、窒素、酸素または硫黄であり、ヘテロアリール基は、炭素、水素、芳香族窒素、芳香族酸素及び芳香族硫黄のみからなる。一つよりも多くの環が存在すると、環は融合されたり、非融合され得る。本明細書で使用されるとき、前記用語は、芳香族環または芳香族環システムに付着された一つ以上のアルキル、アリール、及び/又はアラルキル基（炭素数の制限を許可）の存在を排除しない。ヘテロアリール基の非制限的な例は、フラニル、イミダゾリル、インドリル、インダゾリル（Ｉｍ）、イソオキサゾリル、メチルピリジニル、オキサゾリル、フェニルピリジニル、ピリジニル、ピロリル、ピリミジニル、ピラジニル、キノリル、キナゾリル、 キノキサリニル、トリアジニル、テトラゾリル、チアゾリル、チエニル及びトリアゾリルを含む。
【００６４】
用語「Ｎ−ヘテロアリール」は、付着点として窒素原子を有するヘテロアリール基をいう。「置換された」という修飾語なしで使用される場合、用語「ヘテロアレンジイル」は二つの芳香族炭素原子、二つの芳香族窒素原子、または一つの芳香族炭素原子と一つの芳香族窒素原子を二つの付着点で有する２価の芳香族基をいい、前記原子は環原子のうち少なくとも一つが窒素、酸素または硫黄である一つ以上の芳香族環構造の一部を形成し、２価の基は、炭素、水素、芳香族窒素、芳香族酸素及び芳香族硫黄のみからなる。一つよりも多くの環が存在すると、環は融合されたり、非融合され得る。非融合環は、下記のいずれか一つ以上を介して連結され得る：共有結合、アルカンジイルまたはアルケンジイル基（炭素数の制限を許可）。本明細書で使用される前記用語は、芳香族環または芳香族環システムに付着された一つ以上のアルキル、アリール、及び/又はアラルキル基（炭素数の制限を許可）の存在を排除しない。ヘテロアレンジイル基の非制限的な例は、下記を含む：
【００６５】
【化１３】
0006356921.tif 000014
【００６６】
「ヘテロアレン」はＲがヘテロアリールである化合物Ｈ−Ｒをいう。ピリジン及びキノリンはヘテロアレンの非制限的な例である。これらの用語は、「置換された」という修飾語と使用される場合は、一つ以上の水素原子は、独立に−ＯＨ、−Ｆ、−Ｃｌ、−Ｂｒ、−Ｉ、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。
【００６７】
「置換された」という修飾語なしで使用される場合、用語「ヘテロシクロアルキル」は、付着点で炭素原子または窒素原子を有する１価の非芳香族基をいい、前記炭素原子または窒素原子は、一つ以上の非芳香族環構造の一部を形成し、この際、環原子のうち少なくとも一つは、窒素、酸素または硫黄であり、ヘテロシクロアルキル基は、炭素、水素、窒素、酸素及び硫黄のみからなる。一つよりも多くの環が存在すると、環は融合されたり、非融合され得る。本明細書で使用される前記用語は、環または環システムに付着された一つ以上のアルキル基（炭素数の制限を許可）の存在を排除しない。また、前記用語は、生成される基が非芳香族として残っている場合、環または環システム内に一つ以上の二重結合の存在を排除しない。ヘテロシクロアルキル基の非制限的な例は、アジリジニル、アゼチジニル、ピロリジニル、ピペラジニル、 モルホリニル、チオモルホリニル、テトラヒドロフラニル、テトラヒドロチオフラニル、テトラヒドロピラニル、ピラニル、オキシラニル及びオキセタニルを含む。
【００６８】
用語「Ｎ-ヘテロシクロアルキル」は、付着点として窒素原子を有するヘテロシクロアルキル基をいう。「置換された」という修飾語なしで使用する場合、用語「ヘテロシクロアルカンジイル」は二つの炭素原子、二つの窒素原子、または一つの炭素原子と一つの窒素原子を二つの付着点で有する２価のサイクリック基をいい、前記原子は環原子のうち少なくとも一つが窒素、酸素または硫黄である一つ以上の環構造の一部を形成し、２価の基は、炭素、水素、窒素、酸素、及び硫黄のみからなる。一つよりも多くの環が存在すると、環は融合されたり、非融合され得る。非融合環は、下記のいずれかを介して連結され得る：共有結合、アルカンジイルまたはアルケンジイル基（炭素数の制限を許可）。本明細書で使用されるとき、前記用語は、環または環システムに付着された一つ以上のアルキル基（炭素数の制限を許可）の存在を排除しない。また、前記用語は、生成される基が非芳香族で残っている場合、環または環システム内に一つ以上の二重結合の存在を排除しない。ヘテロシクロアルカンジイル基の非制限的な例は、下記を含む：
【００６９】
【化１４】
0006356921.tif 000015
【００７０】
これらの用語は、「置換された」という修飾語と使用される場合、一つ以上の水素原子は、独立に−ＯＨ、−Ｆ、−Ｃｌ、−Ｂｒ、−I、−ＮＨ２、−ＮＯ２、−ＣＯ２Ｈ、−ＣＯ２ＣＨ３、−ＣＮ、 −ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。
【００７１】
「置換された」という修飾語なしで使用される場合、用語「アラルキル」は１価の基−アルカンジイル−アリールをいい、この際の用語、アルカンジイル及びアリールは、それぞれ前記に提供された定義と一致する方法で使用される。アラルキルの非制限的な例は、フェニルメチル（ベンジル、Ｂｎ）及び２−フェニル−エチルである。用語、アラルキルが「置換された」という修飾語と使用される場合、アルカンジイル及び/又はアリール基からの一つ以上の水素原子は、独立に−ＯＨ、−Ｆ、−Ｃｌ、−Ｂｒ、−I、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。置換されたアラルキルの非制限的な例は、(３−クロロフェニル)−メチル及び２−クロロ−２−フェニル−エト−１−イルである。
【００７２】
「置換された」という修飾語なしで使用される場合、用語「アルアルケニル」は、１価の基−アルケンジイル−アリールをいい、この際の用語アルケンジイル及びアリールは、それぞれ、前記に提供された定義と一致する方式で使用される。アルアルケニルの非制限的な例は、２−フェニルエテニル及び３，３−ジフェニル−プロップ−２−エニルである。用語「アルアルケン」は、Ｒが前記定義された用語であるアルアルケニルである化学式Ｈ−Ｒを有する化合物をいう。「末端アルアルケン」は、ただ一つの非芳香族炭素−炭素の二重結合を有するアルアルケンをいい、この際、その結合は、分子の一端部でビニル基を形成する。前記用語は、「置換された」という修飾語と使用される場合、アルカンジイル及び／又はアリールからの一つ以上の水素原子は、独立に−ＯＨ、−Ｆ、−Ｃｌ、−Ｂｒ、−Ｉ、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。置換されたアルアルケニルの非制限的な例は、(３−ニトロフェニル)−エテニル及び４−シアノ−４−フェニル−ブト−1−エニルである。
【００７３】
「置換された」という修飾語なしで使用される場合、用語「アシル」は、Ｒが水素、アルキル、アリール、アラルキルまたはヘテロアリールであり、これらの用語は、前記定義されたように、基−Ｃ(Ｏ)Ｒをという。基−ＣＨＯ、−Ｃ(Ｏ)ＣＨ３（アセチル、Ａｃ）、−Ｃ(Ｏ)ＣＨ２ＣＨ３、−Ｃ(Ｏ)ＣＨ２ＣＨ２ＣＨ３、−Ｃ(Ｏ)ＣＨ(ＣＨ３)２、−Ｃ(Ｏ)ＣＨ(ＣＨ２)２、−Ｃ(Ｏ)Ｃ６Ｈ５、−Ｃ(Ｏ)Ｃ６Ｈ４ＣＨ３、−Ｃ(Ｏ)ＣＨ２Ｃ６Ｈ５及び−Ｃ(Ｏ)（イミダゾリル）はアシル基の非制限的な例である。「チオアシル」は、基−Ｃ(Ｏ)Ｒの酸素原子が硫黄原子に置換されて−Ｃ(Ｓ)Ｒであることを除いては、同様の方式で定義される。用語「アルデヒド」は、前記定義されたアルカンに該当し、この際、水素原子のうち少なくとも一つは、−ＣＨＯ基に置換された。これらの用語のいずれかが「置換された」という修飾語と共に使用される場合は、一つ以上の水素原子（必要に応じて、カルボニルまたはチオカルボニル基に直接付着された水素原子を含む）が独立に−ＯＨ、−Ｆ、 −Ｃｌ、−Ｂｒ、−Ｉ、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２によって置換された。基−Ｃ(Ｏ)ＣＨ２ＣＦ３、−ＣＯ２Ｈ（カルボキシル）、−ＣＯ２ＣＨ３（メチルカルボキシル）、−ＣＯ２ＣＨ２ＣＨ３、−Ｃ(Ｏ)ＮＨ２（カルバモイル）及び−ＣＯＮ(ＣＨ３)２は、置換されたアシル基の非制限的な例である。
【００７４】
「置換された」という修飾語なしで使用される場合、用語「アルコキシ」は、Ｒがアルキルであり、この用語は、前記定義されたとおりである、基−ＯＲをいう。アルコキシ基の非制限的な例は、−ＯＣＨ３（メトキシ）、−ＯＣＨ２ＣＨ３（エトキシ）、−ＯＣＨ２ＣＨ２ＣＨ３、−ＯＣＨ(ＣＨ３)２（イソプロポキシ）、−Ｏ(ＣＨ３)３（ｔｅｒｔ−ブトキシ）、−ＯＣＨ(ＣＨ２)２、−Ｏ−シクロペンチル及び−Ｏ−シクロヘキシルが含まれる。用語「アルケニルオキシ」、「アルキニルオキシ」、「アリールオキシ」、「アルアルコキシ」、「ヘテロアリールオキシ」、「ヘテロシクロアルコキシ」及び「アシルオキシ」は、「置換された」という修飾語なしで使用される場合、Ｒがそれぞれアルケニル、アルキニル、アリール、アラルキル、ヘテロアリール、ヘテロシクロアルキル及びアシルである、−ＯＲに定義された基をいう。本願の脈略で使用される場合、用語「アルコキシレート」は、Ｒが前記定義されたアルキル基である、負に荷電された基−ＯＲをいう。用語「アルケニルオキシレート」、「アルキニルオキシレート」、「アリールオキシレート」、「アルアルコキシレート」、「アルアルケニルオキシレート」、「ヘテロアリールオキシレート」、「ヘテロシクロアルキルオキシレート」及び「アシルオキシレート」は、Ｒがそれぞれアルケニル、アルキニル、アリール、アラルキル、アルアルケニル、ヘテロアリール、ヘテロシクロアルキル及びアシルに定義される、−ＯＲに定義される基をいう。他に示さない場合、これらの「オキシレート」という用語は、置換及び非置換の基の全てを含む。用語「アルコキシジイル」は、２価の基−Ｏ−アルカンジイル−、−Ｏ−アルカンジイル−Ｏ−または−アルカンジイル−Ｏ−アルカンジイル−をいう。用語「アルキルチオ」及び「アシルチオ」は、「置換された」という修飾語なしで使用される場合、Ｒが、それぞれアルキル及びアシルである基−ＳＲをいう。用語「アルコール」は、水素原子のうち少なくとも一つがヒドロキシ基に置換された、前記定義されたアルカンに該当する。用語「エーテル」は、水素原子のうち少なくとも一つがアルコキシ基に置換された、前記定義されたアルカンに該当する。これらの用語のいずれかが「置換された」という修飾語と使用される場合、一つ以上の水素原子は、独立に−ＯＨ、−Ｆ、−Ｃｌ、−Ｂｒ、−Ｉ、−ＮＨ２、−ＮＯ２、−ＣＯ２Ｈ、−ＣＯ２ＣＨ３、−ＣＮ、−ＳＨ、−ＯＣＨ３、−ＯＣＨ２ＣＨ３、−Ｃ(Ｏ)ＣＨ３、−ＮＨＣＨ３、−ＮＨＣＨ２ＣＨ３、−Ｎ(ＣＨ３)２、−Ｃ(Ｏ)ＮＨ２、−ＯＣ(Ｏ)ＣＨ３または−Ｓ(Ｏ)２ＮＨ２に置換された。
【００７５】
請求範囲及び／又は明細書において、用語「含む」と共に使用される場合、冠詞（「ａ」または「ａｎ」）の使用は、「１」を意味することができるが、また、「一つ以上」、「少なくとも一つ」及び「一つまたは一つを超える」の意味と一致する。
【００７６】
本出願全体にわたって、用語「約」は、特定の値が装置の誤差の固有な変動を含むということを示すために使用され、この方法は、被験者の間に存在する値または変動を決定するために使用される。
【００７７】
用語「含む」及び「有する」は、開放型（ｏｐｅｎ−ｅｎｄｅｄ）連結動詞である。「含む」、「含む」、「有する」及び「有する」などのこれらの動詞の一つ以上の任意の形態または時制もまた開放型である。たとえば、一つ以上の段階を「含む」、「有する」、または「含む」の任意の方法は、その一つ以上の段階のみ有することに制限されず、他の列挙されていない段階を包括する。
【００７８】
用語「エポキシド」は、一つの酸素原子と単一結合によって連結された二つの炭素原子を含有した３員環をいう。「エポキシド化反応」は、分子上にエポキシドの生成を誘導する反応である。最も一般的なエポキシド化反応は、分子内のアルケンまたはアルアルケン官能基をエポキシド基に転換することからもたらされる。
【００７９】
一番目の化合物の「異性体」は、それぞれの分子が、一番目の化合物と同様の構成原子を含有するが、三次元でこれらの原子の形態が異なる別の化合物である。
【００８０】
「方法」は、最終生成物に、結果または結果物を誘導する一連の一つ以上の段階である。本明細書で使用される際に、単語「方法」は、単語「工程」と互いに交換的に使用される。
【００８１】
「ペルオキシド」は、二つの酸素原子の間の単一の共有結合を含有する分子であり、それぞれの酸素はまた、水素、アルキル、アルケニル、アルキニル、アリール、アラルキル、ヘテロアリールまたはヘテロシクロアルキル基に結合し、これらの基は、前記定義された、１〜３０個の炭素原子を含有する。一部の実施形態では、ヒドロペルオキシドは、二つの酸素原子の間の単一の共有結合を含有する化合物であり、酸素原子のいずれか一つは、水素原子に結合し、他の酸素はアルキル、アルケニル、アルキニル、アリール、アラルキル、ヘテロアリールまたはヘテロシクロアルキル基に結合し、これらの基は、前記定義され、１〜２０個の炭素原子を含有する。ヒドロペルオキシドの一部の非制限的な例は、エチルベンゼンヒドロペルオキシド、ｔｅｒｔ−アミルヒドロペルオキシド、シクロヘキシルヒドロペルオキシド、及びクメンヒドロペルオキシドを含む。一般的に、二つの酸素原子の間のペルオキシド結合は、一般的に不安定で容易に分解されたり、他の分子と反応する。ペルオキシドの一部の非制限的な例は、ＨＯ−ＯＨ（ハイドロゲンペルオキシド）及び(ＣＨ３)３ＣＯ−ＯＨ(ｔｅｒｔ−ブチルヒドロペルオキシド)を含む。
【００８２】
「ペルオキシド転換率」は、反応で消費されるペルオキシドの量の測定値である。この測定値は、指定された反応の効能を比較するために、そして目的の生成物の生産で消費される試薬の量の尺度として使用され得る。
【００８３】
「固体担体」または「キャリア」は、金属触媒または他の試薬が沈着され得るが、試薬または金属触媒を分解したり、消費しない不活性物質に関するものである。一部の場合には、固体担体またはキャリアはシリカ、アルミナ、有機重合体または高い表面積を有する他の非反応性物質であってもよく、一般的に高い多孔性を有する。付加的には、一部の実施形態では、固体担体またはキャリアは、その構造全体にわたって多くの気孔、空隙または他の小さい隙間を含有する。一部の実施形態では、シリカ粒子は稠密でかつ密集した塊に凝集されたり、共に連結され、または緩く組まれ、緩く固まった凝集体に容易に崩壊される粒子を含有することができる。担体またはキャリアは、触媒的に活性な原子または複合体に結合するために使用され得る。一部の実施形態では、固体担体の主要な部分は、シリコンジオキサイド（ＳｉＯ２）と無定形の形態のＳｉＯ２である。一部の非制限的な例では、固体担体は、薄層クロマトグラフィー、カラムクロマトグラフィー、触媒担体または他の商業的用途を含むが、これに制限されない様々な目的のために購入可能なシリカ化合物である。一部の場合では、固体担体は、ダビシル（登録商標）６４３多孔性物質または類似の市販の物質のようなシリカゲルである。一部の実施形態では、固体担体は、ＭＣＭ−４１またはＳＢＡ−１５のようなメゾ多孔性シリカである。
【００８４】
前記定義は、本願に参考として含まれる任意の参考文献での相反する定義に優先する。しかし、特定の用語が定義されるという事実は、定義されていない任意の用語が不明確であることを表すものと見なされてはならない。むしろ、使用された全ての用語は、当業者が本発明の範囲を理解し、実施できるように、本発明を開示するものと考えられる。
【００８５】
Ｖ．実施例
下記の実施例は、本発明の好ましい実施形態を立証するために含まれる。下記の実施例で開示された技術は、本発明の実施でよく機能するもので本発明者によって発見された技術を示し、従って、本発明の実施のための好ましい態様を構成するものと見なされ得ることが当業者によって理解されるべきである。しかし、当業者は、本発明に照らし、開示された具体的な実施形態では、多くの変化が可能であり、また、本発明の思想と範囲を逸脱することなく同様の結果を取得できることを理解するであろう。
【００８６】
実施例１：触媒試験の手順
８８．０３ｇの１−オクテン、１０．４９ｇのＴＢＨＰオキシデート（イソプロピルアルコール中の４１％のＴＢＨＰ）及び３．２４ｇのノナン（内部標準）を組み合わせて製造された反応混合物の１４ｍＬ分液を凝縮器及び磁気撹拌機を備えた三フロフラスコ中に入れ、Ｎ２大気下で８０℃に加熱した。反応混合物に乾燥触媒５０ｍｇを添加して反応を開始した。６０分後、隔膜を通じて針／シリンジによって試料を収集した。触媒効能の尺度としては、各触媒に対するペルオキシドの転換率を測定する。ペルオキシドの含有量は、ヨウ素適正を用いて測定し、組成物は、ＧＣクロマトグラフィーを用いて決定した。
【００８７】
実施例２：ＴＢＨＰエポキシド化反応で異なるチタンシリカ触媒の製造と比較
実施例Ａ−Ｔｉ−ＭＷＷチタノシリケートのエポキシド化試験：米国特許８，１２４，５５５号に基づいて製造されたＴｉ−ＭＷＷ触媒を標準的な試験手順に従って試験し、＞９８％の選択性でＴＢＨＰの１，２−エポキシオクテンへの３７％の変換率が得られた。
【００８８】
実施例Ｂ−ＴｉＣｌ４によってチタン化されたシリカＤ６４３の製造及びエポキシド化試験：０．５ｇのダビシル（登録商標）６４３シリカ（シグマアルドリッチ（ＳｉｇｍａＡｌｄｒｉｃｈ）、２００−４２５メッシュ、気孔の大きさ１５０Å、表面積３００ｍ２／ｇ）を１００ｍＬ／分のＮ２の流れ条件下で石英か燃チューブ内に入れ、２時間の間、２００℃で乾燥させた。周囲温度に冷却した後、トルエン中、１ＭのＴｉＣｌ４溶液１．５ｍＬをシリカベッドの上部にゆっくり添加した後、３ｍＬの乾燥トルエンを添加した。下記プログラムを用いて、１００ｍＬ／分のＮ２の流れ条件下でチューブを漸進的に８００℃に加熱した：６０℃で１０分→２００℃で１５分→６００℃で６０分→７００℃で３０分→８００℃で３０分。標準的な試験手順に従って試験された触媒は、ＴＢＨＰの１，２−エポキシオクテンへの４０％の転換率をもたらした。
【００８９】
実施例Ｃ−ＴｉＣｌ４によってチタン化されたメソ多孔性シリカＭＣＭ−４１の製造及びエポキシド化試験：０．５ｇのＭＣＭ−４１メソ多孔性シリカ（シグマアルドリッチ、２．１−２．７ｎｍの気孔の大きさ、表面積〜１０００ｍ２／ｇ）を１００ｍＬ／分のＮ２の流れ条件下で石英か燃チューブに入れ、２時間の間、２００℃で乾燥させた。周囲温度に冷却した後、ヘキサン中の１ＭのＴｉＣｌ４溶液１．０ｍＬをシリカベッドの上部にゆっくり添加した後、３ｍＬの乾燥トルエンを添加した。下記プログラムを用いて、１００ｍＬ／分のＮ２の流れ条件下、チューブを漸進的に８００℃で加熱した：２５℃で３０分→２００℃で１５分→６００℃で６０分→７００℃で３０分→８００℃で３０分。標準試験の手順に従って試験された触媒は、＞９８％の選択性でＴＢＨＰの１，２−エポキシオクテンへの５２％の転換率をもたらした。
【００９０】
実施例Ｄ−シリカＤ６４３上に担持された非加水分解Ｔｉ−ＳｉＯ２ゾル−ゲルの製造及びエポキシド化試験：０．５５ｍＬのＳｉＣｌ４、１．１９ｍＬのＳｉ(ＯｉＰｒ)４と０．２６ｍＬのＴｉ(ＯｉＰｒ)４の混合物（参考として本明細書に組み込まれるＬａｆｏｎｄ  ｅｔ  ａｌ．によって使用された同様の方法）を３ｇダビシル（登録商標）６４３シリカ（シグマアルドリッチ、２００−４２５メッシュ、気孔の大きさ１５０Å、表面積３００ｍ２／ｇ）中に含浸させ、試料を２時間の間、２００℃で乾燥させた。生成された少し湿った粉末をＮ２雰囲気下２５ｍＬのステンレス鋼パール（Ｐａｒｒ）マイクロ−反応器内に入れて２時間４５分（１６５分）間１１０℃の内部温度で加熱した。反応は、１５０℃の内部温度で６時間３０分（３９０分）間、次の日続いた。反応器を周囲温度に冷却し、脱気した。０．８ｇの生成された物質を石英か燃チューブに入れ、下記プログラムを用いて、１００ｍＬ／分のＮ２の流れ条件下で漸進的に８００℃で加熱した：１００℃で１０分→２００℃で１５分→６００℃で６０分→７００℃で３０分→８００℃で３０分。標準試験の手順に従って試験された触媒は、＞９８％の選択性でＴＢＨＰの１，２−エポキシオクテンへの８％の転換率をもたらした。
【００９１】
実施例Ｅ−Ｓｉ(ＯｉＰｒ)４−ＴｉＣｌ４の混合物でチタン化されたシリカＤ６４３の製造及びエポキシド化試験：０．５ｇのダビシル（登録商標）６４３シリカ（シグマアルドリッチ、２００−４２５メッシュ、気孔の大きさ1５０Å、表面積３００ｍ２／ｇ）を１００ｍＬ／分のＮ２の流れ条件下で石英か燃チューブに入れ、２時間の間、２００℃で乾燥させた。周囲温度に冷却した後、０．３ｍＬ（０．２６４ｇ、０．００１ｍｏｌ）Ｓｉ(ＯｉＰｒ)４とトルエン１ＭのＴｉＣｌ４溶液０．５ｍＬの混合物をシリカベッドの上部にゆっくり添加した。下記プログラムを用いて、１００ｍＬ／分のＮ２の流れ条件下でチューブを漸進的に８００℃で加熱した：５０℃で３０分→８０℃で４５分→１００℃で２０分→２００℃で２５分→６００℃で６０分→７００℃で３０分→８００℃で４５分。標準試験の手順に従って試験された触媒は、５７％の選択性でＴＢＨＰの１，２−エポキシオクテンへの４８％の転換率をもたらした。
【００９２】
実施例Ｆ−Ｓｉ(ＯｉＰｒ)４で前処理され、ＴｉＣｌ４によってチタン化されたシリカＤ６４３の製造及びエポキシド化試験：０．５ｇダビシル（登録商標）６４３シリカ（シグマアルドリッチ、２００−４２５メッシュ、気孔の大きさ１５０Å、表面積３００ｍ２／ｇ）を１００ｍＬ／分のＮ２の流れ条件下で石英か燃チューブに入れ、２時間の間、２００℃で乾燥させた。周囲温度に冷却した後、０．３ｍＬ（０．２６４ｇ、０．００１ｍｏｌ）のＳｉ(ＯｉＰｒ)４をシリカベッドの上部にゆっくり添加した後、１ｍＬの乾燥トルエンを添加した。１ｍＬの１ＭのＴｉＣｌ４溶液を二つの部分にシリカベッドの上部に添加し、シリカベッドをトルエンで洗浄した。下記プログラムを用いて、１００ｍＬ／分のＮ２の流れ条件下、チューブを漸進的に８００℃で加熱した：５０℃で１５分→１００℃で１５分→２００℃で１５分→６００℃で６０分→７００℃で３０分→８００℃で３０分。標準試験の手順に従って試験された触媒は、９６％の選択性でＴＢＨＰの１，２−エポキシオクテンへの４８％の転換率をもたらした。
【００９３】
実施例Ｇ−Ｓｉ(ＯｉＰｒ)４で前処理され、ＴｉＣｌ４によってチタン化されたＭＣＭ−４１メソ多孔性シリカの製造及びエポキシド化試験：０．５ｇのＭＣＭ−４１メソ多孔性シリカ（シグマアルドリッチ、２．１−２．７ｎｍの気孔の大きさ、表面積〜１０００ｍ２／ｇ）を１００ｍＬ／分のＮ２の流れ条件下で石英か燃チューブに入れ、２時間の間、２００℃で乾燥させた。周囲温度に冷却した後、０．３ｍＬ（０．２６４ｇ、０．００１ｍｏｌ）のＳｉ(ＯｉＰｒ)４をシリカベッドの上部に徐々に添加した後、２ｍＬの乾燥ヘキサンを添加した。０．３ｍＬの純粋なＴｉＣｌ４をシリカベッドの上部に添加した後、３ｍＬのヘキサンで洗浄した。下記プログラムを用いて、１００ｍＬ／分のＮ２の流れ条件下でチューブを漸進的に８００℃で加熱した：５０℃で１５分→１００℃で１５分→２００℃で１５分→６００℃で６０分→７００℃で３０分→８００℃で３０分。標準試験の手順に従って試験された触媒は、＞９８％の選択性でＴＢＨＰの１，２−エポキシオクテンへの５９％の転換率をもたらした。
【００９４】
【表１】
0006356921.tif 000016
【００９５】
本明細書で開示されて請求されたすべての化合物、複合体及び方法は、本発明に照らし、過度の実験なしで作られて実施され得る。本発明の化合物、複合体及び方法が好ましい実施形態の面で開始されたが、本発明の概念、思想及び範囲を逸脱することなく、化合物、複合体及び方法だけでなく、本明細書に開示され方法の段階で、または段階の順序で変化が適用され得ることが当業者に明らかであろう。より具体的には、化学的に関連するいくつかの製剤が、同一であるかまたは類似の結果を成しながら、本明細書に開示された製剤を代わりにできることが明らかであろう。当業者に明らか全てのそのような類似した代替物と変形は、添付された請求範囲によって定義される本発明の思想、範囲及び概念以内と見なされる。
【００９６】
参考文献
例示的な手順または本明細書に開示されたものを補充する他の詳細事項を提供する下記の参考文献は、具体的に参考として本明細書に組み込まれる。
−米国特許６，７５９，５４０号
−米国特許８，１２４，５５５号
−Ａｎｄｅｒｓｏｎ，  Ｎ．Ｇ．，  Ｐｒａｃｔｉｃａｌ  Ｐｒｏｃｅｓｓ  Ｒｅｓｅａｒｃｈ  ＆  Ｄｅｖｅｌｏｐｍｅｎｔ  −  Ａ  Ｇｕｉｄｅ  Ｆｏｒ  Ｏｒｇａｎｉｃ  Ｃｈｅｍｉｓｔｓ，  ２ｎｄ  ｅｄ．，Ａｃａｄｅｍｉｃ  Ｐｒｅｓｓ，  Ｎｅｗ  Ｙｏｒｋ，  ２０１２．
−Ｌａｆｏｎｄ，  ｅｔ  ａｌ．，  Ｊ．  ｏｆ  Ｍｏｌｅｃｕｌａｒ  Ｃａｔａｌｙｓｔ，  １８２−１８３：８１−８８，  ２００２．
−Ｍａｒｃｈ‘ｓ  Ａｄｖａｎｃｅｄ  Ｏｒｇａｎｉｃ  Ｃｈｅｍｉｓｔｒｙ：  Ｒｅａｃｔｉｏｎｓ，  Ｍｅｃｈａｎｉｓｍｓ，  ａｎｄ  Ｓｔｒｕｃｔｕｒｅ，  ２００７．